(57)【特許請求の範囲】
【請求項１】
チタンからなる基材と、該基材上に形成されたパラジウムめっき層と、該パラジウムめっき層上に形成された硬質クロムめっき層と、該硬質クロムめっき層上に形成された、ＴｉＯ、ＴｉＣ、ＴｉＣＮ、ＴｉＮからなる群から選択される１種の金属光沢を有する被覆層とを備えることを特徴とする装飾品。
【請求項２】
チタンからなる基材の表面にパラジウムめっきを施してパラジウムめっき層を形成する工程と、該パラジウムめっき層上に硬質クロムめっきを施して硬質クロムめっき層を形成する工程と、該硬質クロムめっき層上にイオンプレーティングを施してＴｉＯ、ＴｉＣ、ＴｉＣＮ、ＴｉＮからなる群から選択される１種の金属光沢を有する被覆層を形成する工程とを備えることを特徴とする装飾品の製造方法。
【発明の詳細な説明】
【技術分野】
【０００１】
本発明は、装飾品及びその製造方法に関する。
【背景技術】
【０００２】
チタンの比重は４．５４ｇ／ｃｍ３であり、金の１９．３２ｇ／ｃｍ３、銀の１０．５０ｇ／ｃｍ３、銅の８．９６ｇ／ｃｍ３、白金の２１．４５ｇ／ｃｍ３、鉄の７．８７ｇ／ｃｍ３等、他の金属に比較して小さく軽量であるので、装飾品の材料として有利である。一方、チタンは、鉄、ステンレス等の金属に比較して柔らかく、装飾品として用いた場合、表面が傷つきやすいという問題がある。
【０００３】
前記問題を解決するために、例えば、チタンの表面にＮｉ−Ｐめっき層と、硬質クロムめっき層とをこの順に備え、表面を硬質化して傷付きにくくしたチタン材料が知られている（例えば、特許文献１）。
【０００４】
前記チタン材料は、その表面にイオンプレーティングを施して、各種の色調を備える金属光沢を付与することにより、装飾品として使用することが考えられる。
【先行技術文献】
【特許文献】
【０００５】
【特許文献１】特開２００７−２３３１７号公報
【発明の概要】
【発明が解決しようとする課題】
【０００６】
しかしながら、チタンの表面にＮｉ−Ｐめっき層と、硬質クロムめっき層とをこの順に備え表面を硬質化したチタン材料の表面にイオンプレーティングを施した装飾品は、人間の皮膚に触れたときに色調によってはアレルギーを起こすという不都合がある。
【０００７】
本発明は、かかる不都合を解消して、イオンプレーティングにより付与される色調によらず、人間の皮膚に触れたときにアレルギーを起こすことのない装飾品及びその製造方法を提供することを目的とする。
【課題を解決するための手段】
【０００８】
本発明者らは、チタンの表面にＮｉ−Ｐめっき層と、硬質クロムめっき層とをこの順に備え表面を硬質化したチタン材料の表面にイオンプレーティングを施した装飾品が人間の皮膚に触れたときにアレルギーを起こす原因について鋭意検討を行った。
【０００９】
この結果、前記硬質クロムめっき層は強く収縮する傾向があり、その表面に目視では確認できない程度の微細な亀裂を備えており、人間の皮膚に触れたときに汗等の塩分を含む体液がこの亀裂から内部に侵入し、下地のＮｉ−Ｐめっき層と反応することを知見した。前記アレルギーは、前記塩分を含む体液と前記Ｎｉ−Ｐめっき層との反応により生成した物質がさらにイオンプレーティングにより形成された層と反応し、イオンプレーティングにより形成された層を変色させたり腐食させたために起こるものと考えられる。
【００１０】
本発明者らは、前記知見に基づいてさらに検討を重ね、Ｎｉ−Ｐめっきに代えてパラジウムめっきを用いることにより、前記塩分を含む体液との反応を防止でき、イオンプレーティングにより形成された層の変色や腐食を無くすことができることを見出し、本発明に到達した。
【００１１】
そこで、本発明の装飾品は、チタンからなる基材と、該基材上に形成されたパラジウムめっき層と、該パラジウムめっき層上に形成された硬質クロムめっき層と、該硬質クロムめっき層上に形成された、ＴｉＯ、ＴｉＣ、ＴｉＣＮ、ＴｉＮからなる群から選択される１種の金属光沢を有する被覆層とを備えることを特徴とする。
【００１２】
前記本発明の装飾品は、チタンからなる基材の表面にパラジウムめっきを施してパラジウムめっき層を形成する工程と、該該パラジウムめっき層上に硬質クロムめっきを施して硬質クロムめっき層を形成する工程と、該硬質クロムめっき層上にイオンプレーティングを施してＴｉＯ、ＴｉＣ、ＴｉＣＮ、ＴｉＮからなる群から選択される１種の金属光沢を有する被覆層を形成する工程とを備える製造方法により製造することができる。
【００１３】
前記硬質クロムめっき層は、その強く収縮する傾向により表面に目視では確認できない程度の微細な亀裂を備えており、人間の皮膚に触れたときに汗等の塩分を含む体液がこの亀裂から内部に侵入する。しかし、本発明の装飾品によれば、チタンの表面に前記パラジウムめっき層を備え、その上に前記硬質クロムめっき層を備えているので、前記亀裂から内部に侵入した前記塩分を含む体液は該パラジウムめっき層と接触することとなる。
【００１４】
このとき、前記パラジウムめっき層は前記塩分を含む体液と反応することがないので、前記イオンプレーティングにより形成されたＴｉＯ、ＴｉＣ、ＴｉＣＮ、ＴｉＮからなる群から選択される１種の金属光沢を有する被覆層の変色や腐食を無くしてアレルギーの発生を防止することができる。
【００１５】
また、前記パラジウムめっき層は、前記硬質クロムめっき層に比較して柔軟であり、該硬質クロムめっき層の密着性を向上させることができる。
【図面の簡単な説明】
【００１６】
【図１】本発明の装飾品の構成を示す模式的断面図。
【図２】本発明の装飾品の製造方法を示すフローチャート。
【発明を実施するための形態】
【００１７】
次に、添付の図面を参照しながら本発明の実施の形態についてさらに詳しく説明する。
【００１８】
図１に示すように、本実施形態の装飾品１は、チタンからなる基材２（以下、チタン基材２と略記する）の上に形成されたパラジウムめっき層３と、パラジウムめっき層３上に形成された硬質クロムめっき層４と、硬質クロムめっき層４上にイオンプレーティングにより形成されたＴｉＯ、ＴｉＣ、ＴｉＣＮ、ＴｉＮからなる群から選択される１種の金属光沢を有する被覆層５を備えている。装飾品１は被覆層５により種々の色調の金属光沢を備えるものとすることができ、しかも軽量で、表面が硬く傷つきにくいので、バングル、ブレスレットやアンクレットのビーズ（飾り玉）、バックル等に好適に用いることができる。
【００１９】
本実施形態の装飾品１は、次のようにして製造することができる。
【００２０】
まず、図２のＳＴＥＰ１で、チタン基材２からなる素材を加工し、バングル、ブレスレットやアンクレットのビーズ（飾り玉）、バックル等の所定の形状にする。
【００２１】
次に、図２のＳＴＥＰ２で、所定の形状に加工されたチタン基材２上にパラジウムめっきを施す。前記パラジウムめっきは、市販のめっき浴を用い、それ自体公知の方法により行うことができる。この結果、チタン基材２上にパラジウムめっき層３が形成される。
【００２２】
次に、図２のＳＴＥＰ３で、パラジウムめっき層３上に硬質クロムめっきを施す。前記硬質クロムめっきは、例えば、無水クロム酸１００〜４００ｇ／リットル、硫酸１〜４ｇ／リットルを含むめっき浴にパラジウムめっき層３が形成されたチタン基材２を浸漬し、３Ｖの電圧を４分間印加することにより施すことができる。この結果、パラジウムめっき層３上に、膜厚１μｍ程度の硬質クロムめっき層４を形成することができる。
【００２３】
次に、図２のＳＴＥＰ４で、硬質クロムめっき層４が形成されたチタン基材２に対し、イオンプレーティングを施す。前記イオンプレーティングは、ＴｉＯ、ＴｉＣ、ＴｉＣＮ、ＴｉＮからなる群から選択される１種の金属化合物をターゲットとしてそれ自体公知の方法により行うことができる。この結果、装飾品１として、硬質クロムめっき層４上に種々の色調の金属光沢を有する被覆層５を形成することができる。
【００２４】
次に、イオンプレーティングのターゲット及び雰囲気を変えて、種々の色調の金属光沢を有する被覆層５を備える装飾品１（サンプル１〜１１）を製造し、得られた装飾品１に対して塩水噴霧試験を行った。前記塩水噴霧試験は、装飾品１が人間の皮膚から分泌される汗等の塩分を含む体液に接触した状況を想定した加速劣化試験である。前記塩水噴霧試験は、ＪＩＳ  Ｚ  ２３７１に基づき、装飾品１に、５０±５ｇ／リットルの濃度の食塩水（ｐＨ６．５〜７．２）を３５±２℃の温度下、１．５±０．５ミリリットル／ｃｍ２／時間の噴霧量で４８時間噴霧することにより行った。
【００２５】
次に、比較のために、パラジウムめっき層３に代えて硬質ニッケルめっき層を備えることを除いて、本実施形態の装飾品１と全く同一の構成を備える装飾品（サンプル１２〜１４）を製造し、得られた装飾品に対して装飾品１と全く同一にして塩水噴霧試験を行った。結果を表１に示す。
【００２６】
【表１】
0006771755.tif 000002
【００２７】
表１から、チタン基材２上にパラジウムめっき層３、硬質クロムめっき層４、イオンプレーティングにより形成されたＴｉＯ、ＴｉＣ、ＴｉＣＮ、ＴｉＮからなる群から選択される１種の金属光沢を有する被覆層５を備える本実施形態の装飾品１（サンプル１〜１１）によれば、前記塩水噴霧試験によっても変色が無いことが明らかである。一方、比較例として、本実施形態の装飾品１におけるパラジウムめっき層３に代えて硬質ニッケルめっき層を備える装飾品（サンプル１２〜１４）では、前記塩水噴霧試験によって変色することが明らかである。
【００２８】
従って、本実施形態の装飾品１によれば、人間の皮膚から分泌される汗等の塩分を含む体液に接触したときにも変色等がなく、アレルギーを起こさないことが期待される。
【符号の説明】
【００２９】
１…装飾品、  ２…チタン基材、  ３…パラジウムめっき層、  ４…硬質クロムめっき層、  ５…被覆層。
【図１】
0006771755.tif 000003
【図２】
0006771755.tif 000004